(57)【特許請求の範囲】
【請求項１】
成膜材料を加熱し、前記成膜材料の蒸気を放出させるための成膜源と、
前記成膜源を、所定の成膜待機位置と成膜位置との間で成膜対象物に対して相対的に移動させる移動手段と、
前記蒸着源から放出される前記成膜材料の放出量を測定するための測定用水晶振動子と、
前記測定用水晶振動子を校正するための校正用水晶振動子と、を備える成膜装置であって、
前記校正用水晶振動子の近傍に設けられたシャッターと、
前記測定用水晶振動子と前記校正用水晶振動子との温度を実質同一に制御するための温
度制御手段と、を備え、
前記測定用水晶振動子及び前記校正用水晶振動子が、前記成膜源の所定の成膜待機位置の上方に固定されていることを特徴とする成膜装置。
【請求項２】
前記測定用水晶振動子と前記校正用水晶振動子とが、前記成膜源の中心からの距離及び
角度が互いに等しい位置に固定されていることを特徴とする請求項１に記載の成膜装置。
【請求項３】
請求項１又は２に記載の成膜装置を用いて、前記成膜材料からなる膜を前記成膜対象物に形成する成膜方法であって、
前記成膜位置において前記成膜材料からなる膜を前記成膜対象物に堆積する工程と、
前記成膜源が前記成膜位置を移動している間の所定のタイミングで前記シャッターを開放状態にする工程と、
前記成膜待機位置において前記成膜材料からなる膜を、前記測定用水晶振動子及び前記校正用水晶振動子に所定時間堆積する工程と、
前記温度制御手段が前記測定用水晶振動子と前記校正用水晶振動子の温度を実質同一になるよう制御する工程と、
前記校正用水晶振動子と前記測定用水晶振動子のそれぞれから算出された膜厚値の比か
ら前記測定用水晶振動子の膜厚を校正する校正係数を求める工程と、を有することを特徴
とする成膜方法。
【発明の詳細な説明】
【技術分野】
【０００１】
本発明は、成膜装置及びこれを用いた成膜方法に関する。
【背景技術】
【０００２】
従来、蒸着やスパッタリング等で基板等の成膜対象物に薄膜を形成する際には、形成される薄膜の膜厚を制御するために、成膜室内に水晶振動子を配置している。成膜室内に水晶振動子を配置すると、薄膜を形成する際に、水晶振動子と成膜対象物とに薄膜を構成する成膜材料が堆積される。ここで水晶振動子に成膜材料が堆積すると、堆積される成膜材料の量に応じて水晶振動子の共振周波数が変化する。この現象を利用して、共振周波数の変化量から水晶振動子に堆積した膜厚を算出し、予め成膜対象物との膜厚比を求めておくことで、成膜対象物に堆積する成膜材料の膜厚を知ることができる。
【０００３】
しかし、水晶振動子に成膜材料が堆積するにつれて、共振周波数の変化量と成膜対象物に堆積する膜厚値との関係にズレが生じてくる。このため、長期間にわたって成膜対象物の膜厚を正確に管理することは困難であった。
【０００４】
そこで、特許文献１には、成膜対象物の膜厚管理において問題となる膜厚値の誤差を小さくする方法が開示されている。即ち、特許文献１では、成膜室内に従来通りの測定用の水晶振動子とは別に校正用の水晶振動子を設ける方法を採用している。
【０００５】
ところで通常の成膜工程では、先ず成膜対象物を成膜室に搬入し、成膜対象物に成膜を行う。ここで成膜対象物に成膜を行う際は、測定用の水晶振動子に成膜材料を堆積させて、成膜対象物の膜厚を管理している。そして成膜が終了すると成膜対象物を成膜室から搬出して成膜工程を終える。しかし、成膜工程を複数回繰り返すと測定用の水晶振動子に成膜材料が堆積してくるので、成膜工程を繰り返すたびに膜厚管理の精度が低下してくる。そこで、校正用の水晶振動子を用いて校正工程を行う。
【０００６】
特許文献１にて開示される成膜方法によれば、校正工程は成膜工程間、即ち、成膜工程が完了してから次の成膜工程が開始するまでに行う。この校正工程では、まず校正用の水晶振動子及び測定用の水晶振動子にそれぞれ成膜材料を堆積させる。そして、校正用の水晶振動子から求まった成膜対象物上に成膜される薄膜の膜厚（膜厚値Ｐ0）と、測定用の水晶振動子から求まった成膜対象物上に成膜される薄膜の膜厚（膜厚値Ｍ0）とをそれぞれ測定してから校正係数Ｐ0／Ｍ0を求める。そして校正工程後に行われる成膜工程では、測定用の水晶振動子が算出される成膜対象物の膜厚値Ｍ1に、先に求めた校正係数Ｐ0／Ｍ0を乗算することで成膜対象物の膜厚を正確に管理している。
【０００７】
一方、特許文献２には、成膜対象物の面内に均一な膜厚で成膜する装置及び成膜方法が開示されている。特許文献２にて開示されている薄膜形成装置は、移動可能な成膜源が、固定された成膜対象物の下方を等速運動している。この薄膜形成装置を用いて薄膜を形成することにより、面積が広い成膜対象物においてもこの成膜対象物の面内に均一な膜厚で成膜を行うことができる。
【０００８】
また特許文献２の薄膜形成装置では、成膜源からの成膜材料の放出量をモニタするために、成膜源の待機位置の上方に固定された膜厚センサーを設けている。この膜厚センサーにより成膜材料の成膜速度を検出することができるので、所望の成膜速度になった時点で成膜源が成膜位置に移動して、成膜対象物に成膜を行っている。
【先行技術文献】
【特許文献】
【０００９】
【特許文献１】特開２００８−１２２２００号公報
【特許文献２】特開２００４−０９１９１９号公報
【発明の概要】
【発明が解決しようとする課題】
【００１０】
しかし特許文献２の薄膜形成装置において、膜厚センサーに水晶振動子を用いた場合、水晶振動子に成膜材料が堆積してくると、共振周波数の変化量と堆積する膜厚値との関係にズレが生じてくる。その結果、長時間精度良く成膜を行うことができなかった。
【００１１】
また特許文献１にて開示される成膜方法を採用すると、測定用の水晶振動子は成膜工程を行っている間では成膜源から生じる輻射熱を浴び続けるので、測定用の水晶振動子自体の温度が上昇している。一方、校正用の水晶振動子は成膜工程を行っている間ではシャッターにより水晶振動子上における膜の堆積を防止しているので、成膜源から生じる輻射熱も同時に遮断されており校正用の水晶振動子自体の温度の上昇はほとんどない。ただし成膜工程を終え校正工程を行う際に、校正用の水晶振動子のシャッターを開くと、校正用の水晶振動子は成膜源から生じる輻射熱を浴びて、校正用水晶振動子自体の温度は上昇する。この時、常に輻射熱を浴びる測定用の水晶振動子と、間欠的に輻射熱を浴びる校正用の水晶振動子との温度差は非常に大きくなってしまう。
【００１２】
ここで水晶振動子は、水晶振動子上に膜が堆積することによって共振周波数が変化するが、水晶振動子自体の温度が変化した場合であっても共振周波数は変化する。
【００１３】
そこで発明者らは、成膜源から生じる輻射熱によって水晶振動子の共振周波数がどの程度変化するかを測定・評価した。図５は、成膜源から生じる輻射熱による水晶振動子の共振周波数の変化量を測定した際の装置の概略図である。図５の装置は、成膜源１０１の直上に一定の距離をおいて水晶振動子１０２を設置し、成膜源１０１と水晶振動子１０２との間にシャッター１０３を設置している。今回の実験では、成膜源１０１として、半径５０ｍｍ、高さ１５０ｍｍの円筒状の坩堝を使用し、水晶振動子１０２として、ＩＮＦＩＣＯＮ社製金電極の６ＭＨｚ水晶振動子を使用して実験を行った。
【００１４】
実験は、まず成膜材料が無い状態の成膜源を３００℃に加熱した後、シャッター１０３を開放し、シャッター１０３を解放した後の水晶振動子１０２の共振周波数の変化量を測定・評価した。図６は、上述した測定の結果を示すグラフである。図６は、成膜源の加熱時間を横軸に表し、水晶振動子の共振周波数及び温度を縦軸に表している。図６に示されるように、シャッター１０３を開いて水晶振動子１０２が輻射熱によって加熱され始めると、水晶振動子１０２の温度は徐々に上昇し、約２分後に温度が安定する。一方、水晶振動子１０２の共振周波数は、水晶振動子１０２の温度上昇と共に減少し、温度の安定に応じて安定する。
【００１５】
以上の実験結果を考慮すると、特許文献１の成膜方法では、測定用の水晶振動子は成膜工程中であっても校正工程中であっても成膜源から生じる輻射熱を浴び続けるので温度が安定して共振周波数は変化しない。しかし、校正用の水晶振動子は、ほんの数分で行われる校正工程においてのみ成膜源から生じる輻射熱にさらされるため、校正工程中に校正用の水晶振動子の温度は変化し、共振周波数も変化してしまう。その結果、校正用の水晶振動子が受ける熱輻射によってもたらされる共振周波数の変化によって膜厚校正精度が低下してしまうという問題があった。
【００１６】
本発明は、上記課題を解決するためになされるものであり、その目的は、精度よく、成膜対象物に均一な膜を成膜することができる成膜装置及び成膜方法を提供することにある。
【課題を解決するための手段】
【００１７】
本発明に係る成膜装置は、成膜材料を加熱し、前記成膜材料の蒸気を放出させるための成膜源と、
前記成膜源を、所定の成膜待機位置と成膜位置との間で成膜対象物に対して相対的に移動させる移動手段と、
前記蒸着源から放出される前記成膜材料の蒸着量を測定するための測定用水晶振動子と、
前記測定用水晶振動子を校正するための校正用水晶振動子と、を備える成膜装置であって、
前記校正用水晶振動子の近傍に設けられたシャッターと、
前記測定用水晶振動子と前記校正用水晶振動子との温度を実質同一に制御するための温
度制御手段と、を備え、
前記測定用水晶振動子及び前記校正用水晶振動子が、前記成膜源の所定の成膜待機位置
の上方に固定されていることを特徴とする。
【００１８】
また、本発明に係る成膜方法は、本発明の成膜装置を用いて、成膜材料からなる膜を成
膜対象物に形成する成膜方法であって、
前記成膜位置において前記成膜材料からなる膜を前記成膜対象物に堆積する工程と、
前記成膜源が前記成膜位置を移動している間の所定のタイミングで前記シャッターを開放状態にする工程と、
前記成膜待機位置において前記成膜材料からなる膜を、前記測定用水晶振動子及び前記
校正用水晶振動子に所定時間堆積する工程と、
前記温度制御手段が前記測定用水晶振動子と前記校正用水晶振動子の温度を実質同一になるよう制御する工程と、
前記校正用水晶振動子と前記測定用水晶振動子のそれぞれから算出された膜厚値の比か
ら前記測定用水晶振動子の膜厚を校正する校正係数を求める工程と、を有することを特徴
とする。
【発明の効果】
【００１９】
本発明によれば、精度よく、成膜対象物に均一な膜を成膜することができる成膜装置を提供することができる。
【図面の簡単な説明】
【００２０】
【図１】本発明の成膜装置における実施形態の例を示す概略図であり、（ａ）及び（ｂ）は、成膜源が成膜待機位置にあるときの概略図であり、（ｃ）及び（ｄ）は、成膜源が成膜位置にあるときの概略図である。
【図２】図１の成膜装置の制御系を示す回路ブロック図である。
【図３】成膜対象物上に成膜される成膜材料の膜厚制御フローを示すフロー図である。
【図４】校正工程を行ったときと行わなかったときにおける成膜対象物上の薄膜の膜厚を比較したグラフである。
【図５】成膜源から生じる輻射熱による水晶振動子の共振周波数の変化を測定した際の装置の概略図である。
【図６】図５の装置を用いて実施した水晶振動子の共振周波数の変化の測定結果を示すグラフである。
【発明を実施するための形態】
【００２１】
本発明の成膜装置は、成膜源と、この成膜源を移動させるための移動手段と、測定用水晶振動子と、校正用水晶振動子と、を有している。
【００２２】
本発明の成膜装置において、成膜対象物上に成膜材料の薄膜を形成する際に、成膜源にて成膜材料を加熱し、成膜材料の蒸気を放出させる。
【００２３】
また本発明の成膜装置は、成膜源を、所定の成膜待機位置と成膜位置との間で、前記成膜対象物に対して相対的に移動させる移動手段を有している。
【００２４】
本発明の成膜装置において、測定用水晶振動子は、成膜対象物上に形成される成膜材料の成膜量（成膜される薄膜の膜厚）を測定するために設けられている。
【００２５】
本発明の成膜装置において、校正用水晶振動子は、測定用水晶振動子を校正するために設けられている。尚、校正用水晶振動子が測定用水晶振動子を校正する校正工程を行うタイミングは任意である。
【００２６】
ところで本発明では、測定用水晶振動子の温度と、校正用水晶振動子の温度と、を実質同一にする温度制御手段を有しているのが好ましい。尚、測定用水晶振動子の温度と校正用水晶振動子の温度との間に多少の誤差があってもよい。即ち、実質同一とは、設定温度に±０．５℃の誤差を含めた範囲のことをいう。
【００２７】
以下、図面を参照しながら本発明の成膜装置について説明するが、本発明はこれに限定されるものではない。また本発明は、発明の主旨を変更しない範囲において、適宜変更することが可能である。
【００２８】
図１は、本発明の成膜装置における実施形態の例を示す概略図である。図１において、（ａ）及び（ｂ）は、成膜源が成膜待機位置にあるときの概略図であり、（ｃ）及び（ｄ）は、成膜源が成膜位置にあるときの概略図である。尚、図１（ａ）、（ｃ）及び（ｄ）は、成膜装置を正面側（幅方向）から見たときの断面概略図であり、図１（ｂ）は、図１（ａ）のＡＡ’断面を左側面側（奥行方向）から見たときの概略図である。
【００２９】
図１の成膜装置１は、成膜室１０内に、成膜源２１の移動手段である成膜源ユニット２０及び２種類の水晶振動子（測定用水晶振動子２２、校正用水晶振動子２３）がそれぞれ所定の位置に設けられている。尚、各水晶振動子を設ける位置については後述する。
【００３０】
以下、図１の成膜装置１の構成部材について説明する。尚、図１の成膜装置１は、例えば、有機ＥＬ（エレクトロルミネッセンス）素子の製造に用いられる。
【００３１】
図１の成膜装置１において、成膜室１０は、真空排気系（不図示）と接続されている。この真空排気系により、成膜室１０内の圧力が１．０×１０-4Ｐａ乃至１．０×１０-6Ｐａの範囲になるように真空排気できるようになっている。
【００３２】
図１の成膜装置１において、成膜源ユニット２０は、成膜室１０内に設けられるレール２４に沿って、図１（ａ）の矢印の方向、具体的には、成膜待機位置と成膜位置との間を往復移動することができる。ここで成膜待機位置とは、成膜対象物３０上に成膜材料の成膜を行っていないときの成膜源ユニット２０の位置をいう。具体的には、図１（ａ）に示されるように、成膜源２１から放出される成膜材料の蒸気が到達できる位置（成膜範囲）に成膜対象物３０がないときの成膜源ユニット２０の位置をいう。一方、成膜位置とは、成膜対象物３０上に成膜材料の成膜を行っているときの成膜源ユニット２０の位置をいう。具体的には、図１（ｃ）及び（ｄ）に示されるように、成膜源２１から放出される成膜材料の蒸気が到達できる位置（成膜範囲）に成膜対象物３０があるときの成膜源ユニット２０の位置をいう。
【００３３】
尚、本発明において、成膜源ユニット２０の形状は特に限定されるものではないが、成膜材料の蒸気を所定の位置から選択的に放出させるという観点で、上部に成膜材料の蒸気を放出するための開口部２５を設けた筐体にするのが好ましい。成膜源ユニット２０を筐体にすることにより、成膜源ユニット２０から放出される成膜材料の蒸気の進行方向やその分布を開口部２５の形状により制御することができる。また本発明において、成膜源ユニット２０の大きさも特に限定されるものではない。尚、成膜源ユニット２０の大きさは、成膜室１０等の他の部材とのバランスを考慮して適宜設定される。
【００３４】
図１（ａ）に示されるように、成膜源ユニット２０を、レール２４に沿って成膜待機位置と成膜位置との間を往復移動する際には、成膜源ユニット２０に移動制御手段（不図示）を設けてもよい。特に、この移動制御手段によって成膜源ユニット２０を等速度で移動させることができると、成膜対象物３０上に成膜材料が均一に成膜されるので、好ましい。
【００３５】
成膜源ユニット２０内に設けられる成膜源２１の形状は、成膜対象物３０の大きさや成膜材料の蒸気の分布を考慮して適宜設定することができる。例えば、図１（ａ）、（ｂ）に示されるように、成膜室１０の幅方向よりも奥行方向が長い矩形形状とすることができるが、本発明はこれに限定されるものではない。また成膜源ユニット２０内に設けられる成膜源２１を複数設けてもよい。一方、成膜源ユニット２０内に設けられる成膜源２１の中には、成膜材料（不図示）が収容されている。成膜源２１に備える加熱手段（不図示）で成膜材料を加熱することで、成膜源２１から成膜材料の蒸気を放出することができる。  図１の成膜装置１において、成膜源ユニット２０が成膜待機位置にあるときには、成膜源ユニット２０の直上に２種類の水晶振動子（測定用水晶振動子２２、校正用水晶振動子２３）がそれぞれ設けられている。
【００３６】
測定用水晶振動子２２は、成膜源ユニット２０が成膜待機位置にあるときに、成膜源２１から放出される成膜材料の放出量がモニタできる位置に配置されているのが好ましい。測定用水晶振動子２２上に成膜材料が所定時間堆積することにより、測定用水晶振動子２２の共振周波数が変化する。図２は、図１の成膜装置の制御系を示す回路ブロック図である。図２に示されるように、測定用水晶振動子２２の共振周波数の変化量は、膜厚測定器４１が感知する。そして膜厚測定器４１から出力される電気信号（測定用水晶振動子２２の共振周波数の変化量の情報に関する電気信号）を制御系４０が備える温度調節器（不図示）に送信して成膜源２１の加熱手段の制御、例えば、成膜材料への加熱温度の調整を行う。こうすることで、成膜源２１から放出される成膜材料の放出量が一定になるように制御されている。
【００３７】
図１に示されるように、校正用水晶振動子２３も、成膜源ユニット２０が成膜待機位置にあるときに、成膜源２１から放出される成膜材料の放出量がモニタできる位置に配置されているのが好ましい。校正工程において、成膜材料が校正用水晶振動子２３に所定時間堆積することにより、校正用水晶振動子２３の共振周波数が変化する。図２に示されるように、成膜材料の付着に伴う校正用水晶振動子２３の共振周波数の変化量は、膜厚測定器４２が感知する。そして膜厚測定器４２から出力される電気信号（校正用水晶振動子２３の共振周波数の変化量の情報に関する電気信号）は、制御系４０に送信された後、測定用水晶振動子２２へ送信され適宜測定用水晶振動子２２の校正を行う。
【００３８】
図１の成膜装置において、校正用水晶振動子２３の近傍には、センサーシャッター２６が設けられている。センサーシャッター２６を設けることにより、所定のタイミングで各水晶振動子に成膜材料を付着させたり成膜材料の蒸気を遮断したりすることができる。このセンサーシャッター２６によって、成膜源２１から生じ校正用水晶振動子２３が受ける輻射熱が遮蔽されるため、膜厚測定時にも校正用水晶振動子２３の温度上昇は抑制される。
【００３９】
図１の成膜装置において、測定用水晶振動子２２は、成膜源ユニット２０の成膜待機位置に固定されている。このため、成膜源ユニット２０が成膜待機位置にあるときにのみ蒸着源から輻射熱を受け、成膜源ユニット２０が成膜位置にあるときは蒸着源からの輻射熱を受けない。従って、測定用水晶振動子２２の温度は、成膜源ユニット２０が成膜待機位置にある時に上昇する。一方で成膜源ユニット２０が成膜位置に移動すると、測定用水晶振動子２２の熱は測定用水晶振動子２２を支持する部材を介して放熱され、校正用水晶振動子２３とほぼ同じ温度まで低下する。従って、測定用水晶振動子２２が成膜源と共に移動する構成に比べて、測定用水晶振動子２２と校正用水晶振動子２３との温度差を小さくすることができる。
【００４０】
また、各水晶振動子（測定用水晶振動子２２、校正用水晶振動子２３）がそれぞれが熱を受ける環境を極力そろえておくのがより好ましい。ここで各水晶振動子のそれぞれが熱を受ける環境をそろえることで、各水晶振動子が受ける成膜源２１からの輻射熱による温度上昇量をより近づけることができる。そうすると、測定用水晶振動子２２と校正用水晶振動子２３との熱による共振周波数の変化をそろえることができ、測定用水晶振動子２２で測定される膜厚値の校正を行うことができるので、高精度での膜厚管理が可能となる。熱を受ける環境をそろえるためには、測定用水晶振動子２２と校正用水晶振動子２３を、各水晶振動子と成膜源２１の中心との距離及び角度が等しい位置に固定するのが好ましい。例えば、図１（ａ）及び（ｂ）に示されるように、成膜待機位置の上方であって、成膜源２１の中心からの距離及び角度が等しい位置に測定用水晶振動子２２と校正用水晶振動子２３を固定する。
【００４１】
さらに、水晶振動子の共振周波数の温度依存性を考慮して、各水晶振動子の温度を積極的に揃えて測定用水晶振動子２２と校正用水晶振動子２３との温度を実質同一に制御するための温度制御手段を設けるとより好ましい。温度制御手段としては、例えば、校正用水晶振動子２３の近傍に加熱手段（不図示）又は冷却手段（不図示）を設けるとよい。あるいは、測定用水晶振動子２２の近傍にも同様に加熱手段（不図示）又は冷却手段（不図示）を設けてもよい。
【００４２】
図１の成膜装置１において、基板等の成膜対象物３０は、搬送機構（不図示）によって成膜室１０へ搬入したり、成膜室１０から搬出されたりしている。また成膜対象物３０を成膜室１０へ搬入する際には、支持部材（不図示）を用いて成膜対象物３０を所定の位置で支持する。
【００４３】
次に、本発明の成膜装置を利用した成膜方法の具体例について説明する。
【００４４】
先ず、成膜の準備段階として、測定用水晶振動子２２にある一定時間あたりに堆積する膜厚と、校正用水晶振動子２３にある一定時間あたりに堆積する膜厚と、成膜対象物３０に堆積する膜厚と、をそれぞれ測定しその測定値を元に膜厚比を求める準備工程を行う。  この準備工程では、まず成膜対象物３０を搬送機構（不図示）で成膜室１０内に搬入する。次に、成膜源２１からの放出量が所望の放出量になった時点で成膜源ユニット２０の移動を開始し、成膜対象物３０に成膜材料の薄膜を形成する。そして所定の移動条件で所定の回数往復移動した後、搬送機構（不図示）を使用して成膜対象物３０を成膜室１０から搬出する。
【００４５】
ここで搬出した成膜対象物３０上に形成される薄膜について、光学式や接触式の膜厚測定器で膜厚を測定し、その測定値（膜厚値）をｔとする。一方で成膜対象物３０上に成膜材料を成膜する際に、測定用水晶振動子２２上に所定時間あたりに堆積する薄膜の膜厚は、測定用水晶振動子２２の共振振動数の変化量より測定できる。ここで測定用水晶振動子２２に所定時間あたりに堆積する薄膜の膜厚（膜厚値）をＭとする。そうすると、ｔとＭとの比（膜厚比）αが、α＝ｔ／Ｍと求まる。
【００４６】
また測定用水晶振動子２２と同様に、校正用水晶振動子２３の共振振動数の変化量より校正用の水晶振動子２３上に所定時間あたりに堆積する薄膜の膜厚（膜厚値）をＰとする。そうすると、ｔとＰとの比（膜厚比）βが、β＝ｔ／Ｐと求まる。尚、βは、β（＝ｔ／Ｐ）＝α×Ｍ／Ｐと表すことができる。
【００４７】
ここで、校正用水晶振動子２３の近傍にセンサーシャッター２６等のシャッターを設け、校正用水晶振動子２３に成膜材料が必要以上に堆積するのを防止するのが好ましい。こうすることで、校正用水晶振動子２３の膜厚測定精度を高いまま維持する時間を長くすることができる。
【００４８】
以上のようにして膜厚比α及びβを求めた後、成膜対象物３０上に成膜材料の成膜を行う成膜工程を行う。
【００４９】
成膜工程では、まず成膜対象物３０となる基板を成膜室１０内に搬入する。次に、成膜源ユニット２０を、所定の条件で成膜待機位置と成膜位置とを往復移動させて成膜対象物３０上に成膜材料を成膜する。成膜が終了すると成膜室１０内から成膜対象物３０を搬出する。そしてこの成膜工程を繰り返すことで複数の成膜対象物３０に成膜材料の成膜を行うことができる。
【００５０】
図３は、成膜対象物３０上に成膜される成膜材料の膜厚制御フローを示すフロー図である。尚、図３のフロー図には、校正工程のフローも併せて示している。以下、図２の回路ブロック図と併せて説明する。
【００５１】
先ず、校正工程を行わないときは、校正用水晶振動子２３の近傍にあるセンサーシャッター２６が閉じられる一方で、測定用水晶振動子２２に成膜材料が堆積される。このとき測定用水晶振動子２２に電気的に接続された膜厚測定器４１で水晶振動子の共振周波数の変化量を測定する。膜厚測定器４１で測定された共振周波数の変化量から膜厚測定器４１内で、測定用水晶振動子２２上に所定時間あたりに堆積した薄膜の膜厚（膜厚値Ｍ0’）を算出する。そして膜厚測定器４１は、電気的に接続され制御系４０が備える温度調節器（不図示）に膜厚値Ｍ０’を送信すると共に、成膜対象物３０に堆積する薄膜の膜厚、即ち、膜厚値ｔ0（＝α×Ｍ0’）を求める。ここでｔ0が所望の膜厚より厚い場合は、制御系４０が備える温度調節器（不図示）によって成膜源２１の温度を下げるように、膜厚測定器４１から温度調節器へ電気信号が送信される。一方、ｔ0が所望の膜厚が薄い場合は、温度調節器によって成膜源２１の温度を上げるように、膜厚測定器４１から温度調節器へ電気信号が送信される。他方、ｔ0が所望の膜厚と等しい場合は、温度調節器によって成膜源２１の温度を維持するように、膜厚測定器４１から温度調節器へ電気信号が送信される。尚、図１の成膜装置１では、成膜源２１からの放出量が所望の放出量で安定したのを確認した後、成膜源ユニット２０の移動を開始する仕組みになっている。また成膜源ユニット２０が成膜位置内を移動している間は成膜源２１の温度が一定に保たれている。こうすることで、成膜源ユニット２０が成膜位置内を移動している間において成膜源２１から放出される成膜材料の放出量を一定にすることができる。
【００５２】
ところで、成膜源２１が稼動している間、成膜源ユニット２０が成膜待機位置にくる度に、測定用水晶振動子２３に成膜材料が堆積していくので、徐々に膜厚の測定精度が低下していく。かかる場合には以下に説明する校正工程を行う。
【００５３】
校正工程に際しては、校正用水晶振動子２３の近傍にあるセンサーシャッター２６を、成膜工程中の所定のタイミングで開放状態にしておく。より具体的には、成膜源２１が成膜位置を移動している間の所定のタイミングでシャッター２６を開放状態にして待機しておくことにより、校正工程の際に測定用水晶振動子２２と校正用水晶振動子２３との温度差がより小さくなるように制御することができる。例えば、測定用水晶振動子２２と校正用水晶振動子２３とが蒸着源の成膜範囲に入る直前にシャッター２６を開けば、各水晶振動子が蒸着源から受ける輻射熱をほぼ同一にし、各水晶振動子の温度を実質同一にすることができる。成膜源２１が成膜位置から成膜待機領域に戻ってからさらに所定時間センサーシャッター２６を開放状態にしておくと、校正用水晶振動子２３上に一定量の成膜材料が堆積する。このため、所定時間あたりに校正用水晶振動子２３上に成膜される薄膜の膜厚（膜厚値Ｐ1）を求めることができる。同時に、所定時間あたりに測定用水晶振動子２２上に成膜される薄膜の膜厚（膜厚値Ｍ1）を求めることができる。膜厚値Ｐ1及びＭ1をそれぞれ求めるための所定時間が経過した後、センサーシャッター２６を閉めておく。ここで、成膜対象物３０上に成膜される薄膜の膜厚（膜厚値）は、膜厚値Ｐ1を用いてβＰ1と求まる一方で、膜厚値Ｍ1を用いてαＭ1とも求まる。
【００５４】
ところで、校正用水晶振動子２３には、校正工程においてのみ成膜材料が堆積されるため、堆積されている成膜材料の膜の量は極端に少なく、膜厚測定誤差が小さい。その一方で、測定用水晶振動子２２には成膜材料が充分堆積しており膜厚測定誤差が大きい。このため、必ずしもβＰ1＝αＭ1とはならない。そこで、校正係数（βＰ1／αＭ1）を算出し、校正工程より後に測定用水晶振動子２２から求められる膜厚値に乗算する。そうすると、測定用水晶振動子２２から求められる膜厚値は、誤差が小さい校正用水晶振動子２３から求めた膜厚値（βＰ1）と等しくなるように校正され、校正工程より後の成膜工程では誤差の少ない膜厚値を求めることができる。以上のことから、校正工程は、校正係数（βＰ1／αＭ1）を算出するための工程と言うことができる。
【００５５】
尚、本発明の成膜装置は、上述したように、各水晶振動子（測定用水晶振動子２２、校正用水晶振動子２３）の温度を実質同一になっている。このため、校正工程において、成膜源２１から生じる輻射熱による水晶振動子の温度差を考慮した水晶振動子の共振振動数の補正を行う必要がない。
【００５６】
校正工程後は、測定用水晶振動子２３に堆積した成膜材料の膜厚値Ｍ1’を求める。そして、制御系４０にて、Ｍ1’に校正係数γ1（＝（βＰ1）／（αＭ1））とαとを乗算した値αγ1Ｍ1’が、成膜対象物３０に堆積させる所望の膜厚値となるよう、成膜源２１の温度を制御系４０が備える温度調節器（不図示）にて制御する。
【００５７】
以上のようにして適宜校正工程を実施して、ｎ回目の校正工程後に行う成膜工程では、測定用水晶振動子２２に成膜材料を堆積させ、膜厚測定器４１にてある一定時間あたりに堆積する膜厚値Ｍn’を求める。次にＭn’に校正係数（γ1×γ2×…×γn）とαを乗算した値α×（γ1×γ2×…×γn）×Ｍn’が、成膜対象物３０に堆積させる所望の膜厚値となるように、成膜源２１の温度を制御系４０が備える温度調節器（不図示）にて制御する。
【００５８】
校正工程は成膜工程の最中に行うことを前提として任意のタイミングで行うことができるが、一定時間ごとに行ってもよいし、ある複数枚の成膜対象物ごとに行ってもよい。また測定用水晶振動子２２の共振周波数の減衰量が所定の値になった時点で行ってもよいし、測定用水晶振動子２２の共振周波数がある値になった時点に行ってもよい。
【００５９】
図４は、校正工程を行ったときと行わなかったときにおける成膜対象物３０上の薄膜の膜厚を比較したグラフである。図４に示されるように、校正工程を適宜行うことで成膜対象物３０上の膜厚の誤差を低減できているのがわかる。
【実施例】
【００６０】
［実施例１］
図１に示される成膜装置を用いて基板上に成膜材料を成膜した。
【００６１】
本実施例では、成膜源ユニット２０を、搬送距離１０００ｍｍ、搬送速度２０ｍｍ／ｓで一回往復させることで成膜を行った。また、基板（成膜対象物３０）の長手方向の長さは５００ｍｍである。
【００６２】
また本実施例においては、基板（成膜対象物３０）上に成膜される成膜材料の薄膜の膜厚が１００ｎｍとなるように成膜源２１の加熱温度を調整した。
【００６３】
また本実施例においては、測定用水晶振動子２２及び校正用水晶振動子２３には、ＩＮＦＩＣＯＮ社製金電極の６ＭＨｚ水晶振動子を用いた。
【００６４】
一方、本実施例においては、成膜源２１と基板（成膜対象物３０）との距離を３００ｍｍとし、成膜源２１と各水晶振動子（測定用水晶振動子２２、校正用水晶振動子２３）との距離を３００ｍｍとした。
【００６５】
先ず、成膜の準備工程を行った。
【００６６】
この準備工程では、始めに膜厚測定用の基板（成膜対象物３０）を成膜室１０内に搬入し、成膜源２１から放出される成膜材料の蒸気量が所望の値で安定したことを確認して、成膜源ユニット２０を搬送速度２０ｍｍ／ｓで移動を開始した。次に，成膜源ユニット２０が成膜待機位置から成膜位置へ移動したときにセンサーシャッター２６を開いた。次に、成膜源ユニット２０が所定の移動を終えて、成膜待機位置で停止してから３０秒後から９０秒後までに各水晶振動子（測定用水晶振動子２２、校正用水晶振動子２３）に成膜材料の薄膜を堆積させた。次に、測定用水晶振動子２２上に堆積した成膜材料の薄膜の膜厚Ｍ（ｎｍ）、及び校正用水晶振動子２３上に堆積した成膜材料の薄膜の膜厚Ｐ（ｎｍ）をそれぞれ求めた。次に、成膜源ユニット２０が成膜待機位置で停止してから９１秒後にセンサーシャッター２６を閉じた。
【００６７】
次に、膜厚測定用の基板（成膜対象物３０）を、搬送手段（不図示）を用いて成膜室１０から搬出した後、光学系や接触式の膜厚測定器で膜厚を測定した。これにより測定した膜厚測定用の基板上に形成される薄膜の膜厚（膜厚値：ｔ（ｎｍ））が求まる。すると、基板と測定用水晶振動子２２とそれぞれに１分間に堆積する膜厚値の比αは、α＝ｔ／Ｍとなり、基板と校正用水晶振動子２３に１分間に堆積する膜厚値の比βはβ＝ｔ／Ｐとなる。従って、準備工程では、基板の膜厚値ｔ（ｎｍ）はｔ＝αＭ＝βＰという関係式を満す。
【００６８】
次に、成膜工程に移行した。成膜工程では先ず、成膜対象物３０となる基板を成膜室１０内に搬入して所定位置に設置した。基板の設置が完了した後、成膜源ユニット２０の移動を開始した。成膜源ユニット２０が移動を終了した後、基板を成膜室１０から搬出し成膜工程を終えた。
【００６９】
成膜工程を複数回行う内に、測定用水晶振動子２２に膜が堆積していくので、測定用水晶振動子２２による膜厚の測定誤差が徐々に大きくなる。そこで、以下に説明する校正工程を行った。
【００７０】
１回目の校正工程は、２０回目の成膜工程の最中に行った。具体的には、成膜源ユニット２０が成膜待機位置から移動を開始してから５０秒後にセンサーシャッター２６を開放状態にした。そして成膜源ユニット２０が移動を終え、成膜待機位置で停止してから３０後から９０秒後までに測定用水晶振動子２２に堆積した成膜材料の膜厚（膜厚値：Ｍ1（ｎｍ））、校正用の水晶振動子２３に堆積した（膜厚値：Ｐ1（ｎｍ））を求めた。ここでＭ1及びＰ1から、基板上に成膜される成膜材料の膜厚（膜厚値）は、αＭ1（ｎｍ）又はβＰ1（ｎｍ）と求まる。しかし膜厚値αＭ1（ｎｍ）は誤差が大きく、膜厚値βＰ1（ｎｍ）は誤差が小さい。そのため必ずしもαＭ1＝βＰ1とはならない。そこで、校正係数γ1＝（βＰ1）／（αＭ1）を求める。校正係数γ1を求めた後の成膜工程では、測定用水晶振動子２２に１分間に堆積する膜厚値Ｍ1’に校正係数γ1と膜厚比αとを乗算した値（α×γ1×Ｍ1’）が基板に堆積する所望の膜厚１００ｎｍになるよう成膜源２１の加熱温度の調整を行った。
【００７１】
ただし、成膜源ユニット２０を移動する最中に成膜源２１の加熱温度を変更すると、成膜源２１からの噴出量がハンチングしたり、また、急に噴出量が変わって基板の面内に均一な膜が成膜されなかったりすることがある。このため、成膜源２１の加熱温度の変更は、成膜源ユニット２０の移動終了後に行った。こうすると、基板を搬出してから次の基板を搬入する間に、成膜源２１からの噴出量のハンチングが終わるので、スムーズに次の成膜に移行できた。
【００７２】
以上のようにして、成膜工程と校正工程とを行い、２０ｎ回目の成膜工程の最中に行うｎ回目の校正工程において、各水晶振動子上に成膜される薄膜の膜厚を求めた。具体的には、１分間に校正用水晶振動子２３上に成膜される成膜材料の膜厚（膜厚値：Ｐn（ｎｍ））、及び測定用水晶振動子２２上に成膜される成膜材料の膜厚（膜厚値：Ｍn（ｎｍ））を求めた。そうすると、校正係数γnは、γn＝（βＰn）／（αＭn）と求まる。校正係数γnを求めた後の成膜工程では、１分間に測定用水晶振動子２２上に成膜される成膜材料の膜厚（膜厚値Ｍn’）に１回目乃至ｎ回目の校正工程で求めた校正係数と膜厚比αを乗算した値となるよう成膜源２１の加熱温度を調整する。即ち、α×（γ1×γ2×…×γn）×Ｍn’が１００（ｎｍ）となるよう成膜源２１の加熱温度を調整する。尚、上述したように、成膜源２１の加熱温度の変更は成膜源ユニット２０の移動が終了した後に行った。
【００７３】
このようにして成膜を行った結果、生産性を低下させることなく、基板（成膜対象物３０）が成膜室１０内に滞留することによって発生する膜純度の低下を防ぎ、かつ正確な膜厚精度で成膜を行うことができることがわかった。
【符号の説明】
【００７４】
１：成膜装置、１０：成膜室、２０：成膜源ユニット、２１：成膜源、２２：測定用水晶振動子、２３：校正用水晶振動子、２４：レール、２５：開口部、２６：センサーシャッター、３０：成膜対象物、４０：制御系、４１（４２）：膜厚測定器
【図１】
0005854731.tif 000002
【図２】
0005854731.tif 000003
【図３】
0005854731.tif 000004
【図４】
0005854731.tif 000005
【図５】
0005854731.tif 000006
【図６】
0005854731.tif 000007